НЕТКАНЫЙ МАТЕРИАЛ НИЗКОЙ ПЛОТНОСТИ, ПРИМЕНИМЫЙ С ПРОДУКТАМИ АКУСТИЧЕСКОЙ ПОТОЛОЧНОЙ ПЛИТКИ

1. Акустическая потолочная плитка, содержащая:
в основном плоское, самоподдерживающееся нетканое ядро, включающее неорганическое основное волокно и синтетическое термическое связывающее волокно;
2
2
синтетическое термическое связывающее волокно, характеризующееся средней длиной волокна приблизительно 3 мм или меньше, средним диаметром волокна приблизительно 30 микрон или меньше, и площадью поверхности сцепления от приблизительно 0,5 м/г до приблизительно 15 м/г или больше; и
плотность ядра от приблизительно 7 фунтов/куб. фунт до приблизительно 13 фунтов/куб. фунт или меньше;
где акустическая потолочная плитка проявляет коэффициент шумоподавления по меньшей мере приблизительно 0,55.
2. Акустическая потолочная плитка по п.1, где синтетическое термическое связывающее волокно включает основную часть и множество микрофибрилл, тянущихся от основной части, и где комбинация основной части и множества микрофибрилл обеспечивает площадь поверхности сцепления.
3. Акустическая потолочная плитка по п.2, где микрофибриллы характеризуются диаметром микрофибрилл в диапазоне от приблизительно 0,1 мкм до приблизительно 10 мкм; синтетические термические связывающие волокна составляют от приблизительно 0,1% до приблизительно 50% от массы ядра; синтетические термические связывающие волокна сформированы из материала, выбранного из группы, состоящей из полиакрилового, этиленвинилацетата, сложного полиэфира, полиолефина, полиамида, фенол-формальдегида, меламин-формальдегида, мочевиноформальдегида, поливинилового спирта, поливинилхлорида и их смесей; синтетические термические связывающие волокна характеризуются точкой плавления в диапазоне от приблизительно 100°С до приблизительно 250°С; синтетические термические связывающие волокна представляют собой двухкомпонентные волокна; и точка плавления одного компонента двухкомпонентного волокна значительно выше точки плавления его другого компонента.
4. Акустическая потолочная плитка по п.1, где ядро характеризуется степенью пожарной опасности Класса А согласно ASTM E84 с индексом распространения пламени менее чем приблизительно 25 и индексом распространения дыма менее чем приблизительно 50.
5. Акустическая потолочная плитка, содержащая:
в основном плоское и самоподдерживающееся нетканое ядро неорганических основных волокон и синтетических термических связывающих волокон;
множество микроветвлений, тянущихся от внешних поверхностей синтетических термических связывающих волокон, для обеспечения увеличенной площади поверхности сцепления относительно их длины и диаметра по сравнению с неразветвленными волокнами подобного размера; и
плотность ядра от приблизительно 7 фунтов/куб. фунт до приблизительно 13 фунтов/куб. фунт;
где акустическая потолочная плитка проявляет коэффициент шумоподавления по меньшей мере приблизительно 0,55.
2
2
6. Акустическая потолочная плитка по п.5, где синтетические термические связывающие волокна характеризуются средней длиной волокна приблизительно 3 мм или меньше, средним диаметром волокна приблизительно 30 мкм или меньше и площадью поверхности сцепления от приблизительно 0,5 м/г до приблизительно 15 м/г или больше.
7. Акустическая потолочная плитка по п.5, где синтетические термические связывающие волокна составляют от приблизительно 0,1% до приблизительно 50% от массы ядра, а синтетические термические связывающие волокна являются в основном гидрофобными.
8. Способ формования акустической потолочной плитки, включающий:
получение водной взвеси, которая включает синтетические термические связывающие волокна и неорганические основные волокна, причем синтетические термические связывающие волокна характеризуются множеством микроветвлений, тянущихся от их внешних поверхностей, для обеспечения площади поверхности сцепления;
формование из водной взвеси нетканого материала, имеющего в основном плоское и самоподдерживающееся ядро от приблизительно 7 фунтов/куб. фунт до приблизительно 13 фунтов/куб. фунт; и
формование из ядра акустической потолочной плитки с коэффициентом шумоподавления по меньшей мере приблизительно 0,55.
9. Способ по п.8, где водная взвесь имеет содержание твердых веществ ядра от приблизительно 1% до приблизительно 15% от массы, и водная взвесь смешивается при температуре от приблизительно 30°С до приблизительно 70°С.
2
2
10. Способ по п.8, где синтетические термические связывающие волокна характеризуются средней длиной волокна приблизительно 3 мм или меньше, средним диаметром волокна приблизительно 30 мкм или меньше и площадью поверхности сцепления по меньшей мере от приблизительно 0,5 м/г до приблизительно 12 м/г; причем синтетические термические связывающие волокна содержат в основном гидрофобные термические связывающие волокна; а в основном гидрофобные термические связывающие волокна имеют гидрофильную поверхность, достаточную для обеспечения дисперсии в водной взвеси.